Brevet FR2980989A1 — publié le 20130412

PROCEDE DE FONCTIONNALISATION D'UN SUBSTRAT SOLIDE AUTRE QU'UN SUBSTRAT EN OR PAR DES COMPOSES CHIMIQUES SPECIFIQUES DESCRIPTION DOMAINE TECHNIQUE La présente invention a trait à un procédé de préparation d'un substrat autre qu'un substrat en or fonctionnalisé par une couche constituée de composés chimiques, ces substrats ainsi préparés pouvant entrer dans la constitution de dispositifs de mémoire et en particulier de dispositifs de mémoire à base de silicium, notamment lorsque les composés chimiques comportent au moins un groupe de stockage de charges. Un des domaines d'application de l'invention est ainsi celui des dispositifs de mémoire utilisant des composés chimiques comme composés de stockage de charges (ces composés pouvant être également qualifiés de mémoires moléculaires). ÉTAT DE LA TECHNIQUE ANTÉRIEURE Les dispositifs de mémoire utilisant des mémoires moléculaires reposent sur le principe du stockage de charges au niveau d'un ou plusieurs 25 composés chimiques formant des complexes de coordination avec un ou plusieurs éléments métalliques (ces complexes constituant, en tant que tels, des mémoires moléculaires). Afin de pouvoir stocker une ou plusieurs charges, ces complexes métalliques doivent 30 avoir des propriétés redox bien définies et exister sous au moins deux états d'oxydation distincts, lesquels états d'oxydation correspondent à deux états de charge, un de ces états étant l'état « effacé » et l'autre état étant l'état « écrit ». Le passage d'un état à l'autre se fait par transfert de charge via un mécanisme de réaction d'oxydoréduction réversible, sous l'effet d'un stimulus extérieur pouvant être de nature chimique (pH, réactif), photochimique (tel qu'une irradiation à une longueur d'onde donnée) ou électrochimique (tel que l'application d'un potentiel d'oxydoréduction donnée, ce potentiel s'échelonnant classiquement de +2 à -2V). Ces dispositifs de mémoire à stockage de charges présentent des avantages, tels que la réduction de taille du dispositif et l'utilisation de tensions d'alimentation faibles. Qui plus est, l'utilisation de complexes présentant plus de deux états redox, peut permettre d'élaborer des dispositifs de mémoire multi-bits. Toutefois, pour assurer toutes ces 20 fonctionnalités, les complexes métalliques susmentionnés doivent être fixés, de façon stable, sur un substrat solide, classiquement conducteur de l'électricité, ce qui implique souvent de fonctionnaliser de façon appropriée lesdits complexes 25 et/ou d'appliquer un traitement de surface spécifique au substrat, afin de pouvoir fixer lesdits complexes au substrat au moyen de liaisons chimiques, la fixation de ces complexes sur un substrat ne devant pas imputer les propriétés de commutation de ceux-ci après fixation. 30 Ainsi, à titre d'exemple, il a été procédé à la fonctionnalisation de substrats métalliques par des composés cyclames en utilisant des groupes de fixation du type pyrrole, avec toutefois, selon ce mode de réalisation, l'inconvénient d'engendrer une fonctionnalisation sous forme de multicouches plus ou moins organisées, ce qui nuit à l'uniformité des propriétés du substrat ainsi fonctionnalisé. Il a été procédé également à la fonctionnalisation de substrats métalliques en or par des composés cyclames complexés avec du cuivre métallique porteurs de groupes de fixation du type thiol, cette fonctionnalisation consistant uniquement à tremper le substrat en or dans une solution comprenant lesdits composés, lesdits composés s'organisant spontanément sous forme de couches auto-assemblées sur le substrat en or, avec pour inconvénient majeur la nature même du substrat. En effet, l'or constitue un contaminant métallique pour les dispositifs de mémoire impliquant du silicium, ce qui rend son utilisation rédhibitoire dans ce contexte. Les inventeurs de la présente invention, eu égard aux problématiques susmentionnées, se sont fixé comme objectif de proposer un nouveau procédé de fonctionnalisation de substrats conducteurs de l'électricité par des composés chimiques, ces substrats pouvant être destinés à être utilisés dans des dispositifs de mémoire, n'impliquant pas l'utilisation de l'or pour la constitution du substrat et présentant les avantages suivants : -l'organisation des composés chimiques sous forme de couches à la surface du substrat, ce qui induit une uniformité de propriétés du substrat ainsi fonctionnalisé ; et -lorsque lesdits composés chimiques sont des complexes métalliques, la conservation des 5 propriétés de commutation desdits complexes après fixation sur le substrat. EXPOSÉ DE L'INVENTION Les inventeurs ont ainsi découvert, de manière surprenante, qu'en utilisant des composés 10 comprenant un groupe spécifique apte après électrooxydation à se fixer spontanément à la surface d'un substrat conducteur de l'électricité, qui ne comprend pas d'or, il est possible de surmonter les inconvénients susmentionnés et en particulier de 15 fonctionnaliser un tel substrat ne comportant pas d'or par une couche de ces composés chimiques. L'invention a ainsi trait à un procédé de fonctionnalisation d'un substrat conducteur de 20 l'électricité qui n'est pas un substrat en or par une couche de composés chimiques, comprenant les étapes suivantes : -une étape de mise en contact du substrat conducteur de l'électricité avec des composés chimiques 25 comprenant au moins un groupe terminal disulfure; -une étape d'électrooxydation du groupe terminal disulfure desdits composés chimiques moyennant quoi lesdits composés chimiques forment une couche à la surface du substrat conducteur de l'électricité. 30 Par fonctionnalisation, on entend un procédé d'élaboration d'une couche de molécules de composés chimiques susmentionnés à la surface d'un substrat conducteur de l'électricité. En particulier, lesdits composés chimiques, outre la présence d'au moins un groupe terminal disulfure peuvent comprendre au moins un groupe de stockage de charges, ledit groupe de stockage de charges et ledit groupe terminal disulfure étant éventuellement séparés par au moins un groupe espaceur organique, ces composés pouvant répondre à la formule générale (I) suivante : X-[-L-Z n (I) dans laquelle : -X représente un groupe de stockage de charges ; -L représente une liaison simple ou un groupe espaceur organique ; -Z représente un groupe disulfure ; et -n est un entier allant de 1 à 6. Le groupe de stockage de charges peut être classiquement un groupe organique complexant au moins 25 un élément métallique présentant au moins deux degrés d'oxydation, moyennant quoi il constitue un complexe de coordination avec le ou lesdits éléments métalliques. Un tel complexe de coordination se matérialise ainsi par un composé chimique comprenant 30 des fonctions établissant des liaisons dites « liaisons de coordination » avec un élément métallique, ces fonctions comprenant classiquement un doublet libre, qui va venir occuper une orbitale vide de l'élément métallique en question. De tels groupes de stockage de charges peuvent être, avantageusement, des groupes polyazacycloalcanes, soit, en d'autres termes, des groupes cycloalcanes comprenant dans leur cycle plusieurs atomes d'azote, un exemple spécifique de tels groupes pouvant être un groupe tétraazacycloalcane, ces groupes étant complexés à au moins un élément métallique. Des groupes tétraazacycloalcanes conformes à l'une des formules à l'invention peuvent répondre (II) à (IV) suivantes : R1 W :M.\ / ss, N / N..y... R3 ,./ (III) dans lesquelles :20 -R1, R2, R3 et R4 représentent, indépendamment l'un de l'autre, un groupe alkyle, aryle, alkylaryle, un atome d'halogène, un groupe (alkyl)métallocène, lesdits groupes pouvant être perfluorés; -M est un élément métallique présentant au moins deux degrés d'oxydation, les accolades indiquant l'endroit par lequel ces groupes sont liés au groupe disulfure susmentionné via éventuellement un groupe espaceur organique. Par groupe alkyle, on entend classiquement, dans ce qui précède et ce qui suit, un groupe alkyle linéaire ou ramifié pouvant comprendre de 1 à 20 atomes de carbone ou cyclique pouvant comprendre de 3 à 20 atomes de carbone. On peut citer, à titre d'exemples, le groupe méthyle, éthyle, n-propyle, i-propyle, n-butyle, n-dodécanyle, i-butyle, t-butyle, cyclopropyle, cyclohexyle. Par groupe aryle, on entend, généralement, dans ce qui précède et ce qui suit, un groupe aryle pouvant comprendre de 6 à 20 atomes de carbone. On peut citer, à titre d'exemples, le groupe benzyle, naphtyle, biphényle. Par groupe alkylaryle, on entend, généralement, dans ce qui précède et ce qui suit, un groupe aryle de même définition que celle donnée ci- dessus, ledit groupe étant substitué par au moins un groupe alkyle de définition identique à celle donnée ci-dessus. Par groupe (alkyl)métallocène, on entend un groupe comprenant au moins un atome métallique pris en sandwich entre au moins deux structures organiques cycliques conjuguées, ce groupe métallocène pouvant être lié au cyclame via un groupe alkylène, auquel cas on parlera de groupe alkylferrocène. Par perfluoré, on entend un groupe dont 10 tous les atomes d'hydrogène sont substitués par des atomes de fluor. En particulier, lorsque les groupes tétraazacycloalcanes appartiennent à la catégorie des groupes de formule (II) susmentionnée : 15 - R1, R2, R3 peuvent représenter un groupe alkyle tel que défini ci-dessus, un tétraazacycloalcane répondant à cette spécificité étant celui répondant à la formule (V) suivante : H3 C /CH' Ns ,N ../..... \ / .....\ ,nn , , , r, \ . /N N H3C 20 (V) dans laquelle M correspond à la même définition que celle donnée ci-dessus ; ou -R1 peut représenter un groupe alkyle et R2 et R3 peuvent représenter un groupe (alkyl)métallocène (symbolisé ci-après -CH2-T), un groupe tétraazacycloalcane répondant à cette spécificité étant celui répondant à la formule (VI) suivante : H3C N, /N T - . , M% , , N ,N T (VI) T représentant un groupe ferrocène, à savoir deux 10 groupes cyclopentadiènes prenant en sandwich un atome de fer. Le ou les éléments métalliques M mentionnés ci-dessus peuvent être des éléments métalliques de transition, tels que Cr, Mn, Fe, Co, Ni, Cu. 15 Plus particulièrement, l'élément métallique peut être le cuivre, notamment le cuivre, par exemple, au degré d'oxydation +I ou +II. Les groupes tétraazacycloalcanes, tels que 20 ceux définis ci-dessus, sont particulièrement avantageux en tant que groupe de stockage de charges, notamment lorsqu'ils complexent du cuivre et ce pour les raisons suivantes : -ils présentent deux états redox discrets (+I et +II), chacun de ces deux états présentant une très grande stabilité ; -ils présentent un comportement électrochimique montrant la présence d'un phénomène d'hystérèse. Concernant le premier point susmentionné, sans être lié par la théorie, la stabilité résulte du fait que la modification de la charge du complexe métallique par oxydation ou réduction de l'élément métallique complexé induit un mouvement à l'échelle moléculaire, c'est-à-dire un changement de géométrie du complexe. Ce mouvement est réversible et est à l'origine de la très grande stabilisation à la fois chimique et électrochimique de la charge injectée initialement. Ces groupes sont ainsi des molécules redox bistables existant sous deux états redox très stables (un état redox étant associé à l'état « 0 » et l'autre état redox étant associé à l'état « 1 »), chacun de ces états présentant un temps de rétention de charge très élevé, le passage d'une forme à l'autre s'effectuant de manière réversible et reproductible par simple transfert d'électrons. Il est noté, également, que les états « 0 » et « 1 » de ces groupes sont particulièrement stables en présence d'air, ce qui implique qu'ils peuvent être stockés sans précautions particulières. Concernant le deuxième point susmentionné, sans être lié par la théorie, les deux états « 0 » et « 1 » de ces groupes présentent des potentiels d'oxydo- réduction bien distincts (pouvant être dénommés respectivement E°Etato et E°Etati) et, à un potentiel donné compris entre E°Etato et E°Etatl f lesdits groupes restent sous leur état « 0 » ou leur état « 1 », selon qu'ils ont été préalablement réduits ou oxydés, le passage d'un état à l'autre nécessitant l'application d'une surtension. Comme mentionné plus haut, le groupe de stockage de charges (par exemple, X, dans la formule (I)) et le groupe disulfure (par exemple, Z, dans la formule (I)) peuvent être séparés par un groupe espaceur organique. Ledit groupe espaceur organique peut être un groupe hydrocarboné, se présentant sous forme d'une 15 chaîne linéaire ou ramifiée, dans laquelle peuvent venir s'intercaler un ou plusieurs groupes de liaison. Il peut s'agir, plus particulièrement, d'un groupe alkylène, pouvant comporter de 1 à 12 atomes de carbone, dans lequel peuvent venir s'intercaler un ou 20 plusieurs groupes de liaison. Ces groupes de liaison peuvent être des groupes -(C=0)-, -(C=0)0-, -S02, des groupes amides. Un exemple spécifique de groupe alkylène 25 peut être un groupe de formule (VII) suivante : - ( CH2 ) 4 -1\TH- CO- ( CH2 ) 4- (VII) 30 Le groupe disulfure conforme à l'invention (qui peut être sous forme racémique ou sous une forme énantiomère pure) peut être, de préférence, un groupe disulfure cyclique, pouvant répondre à la formule (VIII) suivante : (VIII) l'accolade indiquant l'endroit par lequel le groupe disulfure est lié au groupe de stockage de charges via éventuellement un groupe espaceur organique. Des composés organiques conformes à l'invention peuvent correspondre aux composés de formules (IX) et (X) suivantes : H3C.'____. /CH3 i\l, ,,N o PI, /N N,,N H3C H (IX)20 Cu o \ N H (X) avec T étant tel que défini ci-dessus. Comme mentionné plus haut, le substrat destiné à être fonctionnalisé est un substrat conducteur de l'électricité qui n'est pas un substrat en or, ce substrat pouvant être un substrat en un matériau choisi parmi le carbone, le platine, un oxyde d'indium-étain, le nickel et, en particulier le carbone vitreux. Conformément à l'invention, le substrat est porté à un potentiel permettant l'électrooxydation du groupe disulfure, qui engendre spontanément la fixation d'une couche de composés susmentionnés à la surface du substrat. Selon un premier mode de réalisation, cette étape peut consister à soumettre le milieu comprenant le substrat et le composé susmentionné à un cyclage mis en oeuvre dans une gamme de potentiels nécessaire à l'électrooxydation du groupe disulfure. En d'autres termes, cette gamme de potentiel est une gamme de potentiels comprenant le potentiel d'oxydation du groupe disulfure (qui peut 25 être de l'ordre de +0,8 V par rapport à AgclAg+ (10 mmol.L-1 dans l'acétonitrile), la répétition du nombre de cycles se traduisant par une diminution de l'intensité anodique au potentiel d'oxydation susmentionné, ce qui indique que les groupes disulfures sont consommés de manière irréversible. Selon un deuxième mode de réalisation, cette étape peut consister à soumettre le milieu comprenant le substrat et le composé susmentionné à un potentiel contrôlé apte à permettre l'oxydation du groupe disulfure (ce potentiel pouvant être de l'ordre de +0,8 V comme mentionné ci-dessus). Ce potentiel contrôlé peut être appliqué pendant un temps nécessaire pour obtenir une diminution, en tout ou partie, de l'intensité anodique au potentiel d'oxydation susmentionné, ce qui indique que les groupes disulfures sont consommés, en tout ou partie, de manière irréversible, cette diminution pouvant être déterminée par voltampérométrie cyclique par l'homme du métier. Les auteurs de la présente invention ont pu constater, de manière surprenante, qu'en oxydant par voie électrochimique le groupe disulfure des composés susmentionnés, ces derniers se fixent spontanément et de façon concomitante à la surface de substrats ne comportant pas d'or, sous forme d'au moins une couche, ce qui en fait des substrats fonctionnalisés par une couche de composés chimiques (organiques ou organométalliques), tels que définis ci-30 dessus, ces substrats ainsi fonctionnalisés pouvant ensuite être utilisés comme substrats à interrupteurs moléculaires lorsque les composés ainsi fixés comprennent un groupe apte à assurer cette fonction d'interrupteur moléculaire. Les caractéristiques de substrats et de 5 composés organiques sont identiques à celles déjà mentionnées dans le cadre de la description du procédé ci-dessus. Ainsi, l'invention a trait également à un substrat susceptible d'être obtenu par le procédé tel 10 que défini ci-dessus. De tels substrats, notamment lorsqu'ils comportent une couche à base de composés chimiques comportant au moins un groupe de stockage de charges, 15 peuvent entrer avantageusement dans la constitution de cellules de mémoire destinées à entrer dans la constitution de dispositifs électroniques, par exemple, des dispositifs de mémoire capacitive. On entend par "mémoire capacitive" toute 20 structure apte à stocker des charges, intégrant ou non une capacité en tant que telle. L'invention s'applique particulièrement bien aux mémoires capacitives de type flash, qui stockent des charges dans un transistor, ou de type DRAM qui stockent des charges dans une 25 capacité. Ainsi, l'invention peut avoir trait à une cellule capacitive de mémoire comprenant au moins un substrat fonctionnalisé conforme à l'invention, qui pourrait, par exemple, être inclus dans une 30 architecture de matrice mémoire dite « DRAM », pour Dynamic Random Access Memory ou Mémoire dynamique à accès direct en français. Une cellule mémoire DRAM classique est constituée d'un transistor MOS (Oxyde métallique semi- conducteur) d'accès et d'une capacité de stockage, la capacité pouvant être constituée de deux électrodes séparées par un électrolyte, et des molécules à stockage de charges encapsulées dans l'électrolyte et couplées électroniquement à une des deux électrodes. Une telle capacité peut être en configuration dite « configuration stack » comme illustré sur la figure 1 jointe en annexe (référence 1 sur la figure), qui comprend : -un plot conducteur 3, qui peut être en un 15 métal ou alliage métallique (par exemple, en W, Al, Cu), en siliciure métallique ou tous autres matériaux utilisés dans les interconnexions électriques du procédé Back-End de la technologie CMOS des circuits intégrés, ce plot pouvant présenter une épaisseur de 20 quelques centaines de nanomètres (nm) à 1 }gym ; -une électrode de travail 5, par exemple une électrode métallique (telle qu'une électrode en W, Al, Ti ou Cu), une électrode en nitrure (telle qu'une électrode en TiN, TaN) ou une électrode en matériau 25 semi-conducteur (telle qu'une électrode en Si, Ge, SiGe), cette électrode pouvant présenter une épaisseur de quelques dizaines de nm à quelques centaines de nm ; -une couche isolante 7, telle qu'une couche en oxyde de silicium (SiO2) ou en nitrure de silicium 30 (Si3N4) déposée pour passiver l'électrode de travail 5, cette couche isolante pouvant présenter une épaisseur allant de quelques dizaines de nm à quelques centaines de nm ; -une couche de composés chimique 9 conforme à l'invention, cette couche étant en contact avec l'électrode de travail via sa zone active, l'ensemble formant un substrat fonctionnalisé conforme à l'invention ; -une couche électrolytique 11, de préférence une couche électrolytique solide, par exemple, un gel électrolytique (comme un gel en polyméthacrylate de méthyle dopé au perchlorate de lithium ; -une électrode métallique 13 jouant le rôle d'électrode de référence ou de contre-électrode, par une électrode en Cu, Ag et/ou Pt, cette électrode pouvant présenter une épaisseur allant de quelques dizaines de nm à quelques centaines de nm. La couche électrolytique susmentionnée, lorsqu'elle est constituée d'un gel électrolytique peut 20 être préparée par dissolution d'un électrolyte choisi parmi l'hexafluorophosphate de tétrabutylammonium (TBAPF6), LiPF6, LiC1O4 et LiBF4 dans un solvant choisi parmi le carbonate de propylène, le sulfolane, le 3- méthyle-2-oxazolidinone, le 4-méthyle-2-pentanone. La 25 viscosité du gel peut être contrôlée par ajout d'un matériau polymère de haut poids moléculaire choisi parmi le poly(fluorure de vinylidène)- hexafluoropropylène, le méthacrylate de 2- hydroxyéthyle, l'acrylonitrile, le méthacrylate de 30 méthyle, l'oxyde de polyéthylène, les polyphosphazènes. Alternativement, la couche électrolytique peut être remplacée par un liquide ionique dont la viscosité est contrôlée par un matériau polymère tel que décrit ci-dessus. Les liquides ioniques qui sont généralement utilisés dans le cadre de l'invention sont le tétrafluoroborate de 1-éthyle-3-méthyle imidazolium, le trifluorométhanesulfonate du 1-éthyle-3-méthyle imidazolium, l'hexafluorophosphate de 1-(1-buty1)-3- 10 méthylimidazolium ou le tétrafluoroborate de 1- butylpyridinium. Le dépôt du gel électrolytique pourra être réalisé par les méthodes usuelles utilisées dans les procédés sol-gel : trempage-retrait (« dipping »), 15 tournette (« spin-coating »), enduction laminaire, nébulisation (spraying). Parmi les composés organiques susceptibles d'être utilisés pour la mise en oeuvre du procédé 20 susmentionné, certains sont nouveaux et correspondent à des composés organiques comprenant au moins un groupe de stockage de charges et au moins un groupe terminal disulfure, ledit groupe de stockage de charges et ledit groupe disulfure étant éventuellement séparé par un 25 groupe espaceur organique. Ces composés pouvant répondre à la formule générale (I) suivante : XI-L-Z n (I) 30 dans laquelle : -X représente un groupe de stockage de charges ; -L représente une liaison simple ou un groupe espaceur organique ; -Z représente un groupe disulfure ; et -n est un entier allant de 1 à 6. Le groupe de stockage de charges peut être classiquement un groupe organique complexant au moins un élément métallique présentant au moins deux degrés d'oxydation, moyennant quoi il constitue un complexe de coordination avec le ou lesdits éléments métalliques. De tels groupes de stockage de charges peuvent être, avantageusement, des groupes polyazacycloalcanes, soit, en d'autres termes, des groupes cycloalcanes comprenant dans leur cycle plusieurs atomes d'azote, un exemple spécifique de tels groupes pouvant être un groupe tétraazacycloalcane, ces groupes étant complexés à au moins un élément métallique. Des groupes tétraazacycloalcanes conformes à l'invention peuvent répondre à l'une des formules (II) à (IV) suivantes : R1 N 'N R2 ...,'/ ss ,, ss i M , - /N / R3 /\N W Ns N ss ,, s- r ' M ..% N N R2 (III) \ s N R1 ,N R2 Ns , ss M r , . R4 R3 (IV) \ / N N dans lesquelles : -R1, R2, R3 et R4 représentent indépendamment un groupe alkyle, aryle, alkylaryle, un atome d'halogène, lesdits groupes pouvant être perfluorés; -M est un élément métallique présentant au moins deux degrés d'oxydation, les accolades indiquant l'endroit par lequel ces groupes sont liés au groupe disulfure via éventuellement un groupe espaceur organique.15 En particulier, lorsque les groupes tétraazacycloalcanes appartiennent à la catégorie des groupes de formule (II) susmentionnée : - R1, R2, R3 peuvent représenter un groupe alkyle tel que défini ci-dessus, un tétraazacycloalcane répondant à cette spécificité étant celui répondant à la formule (V) suivante : H3C /CH' Ns ,N . , ss '' ,M. ,' ,N H3C/ / (V) dans laquelle M correspond à la même définition que celle donnée ci-dessus ; ou -R1 peut représenter un groupe alkyle et R2 et R3 peuvent représenter un groupe (alkyl)métallocène, un groupe tétraazacycloalcane répondant à cette spécificité étant celui répondant à la formule (VI) suivante : H3C N, /N T - . , M% , , N ,N T (VI) T représentant un groupe ferrocène, à savoir deux 5 groupes cyclopentadiènes prenant en sandwich un atome de fer. Le ou les éléments métalliques mentionnés ci-dessus peuvent être des éléments métalliques de transition, tels que Cr, Mn, Fe, Co, Ni, Cu. 10 Plus particulièrement, l'élément métallique peut être le cuivre, et plus particulièrement le cuivre au degré d'oxydation (II). Les avantages de ce type de composés mentionnés ci-dessus dans la partie relative à la 15 description du procédé peuvent être repris ici. Comme mentionné plus haut, le groupe de stockage de charges (par exemple, X, dans la formule (I)) et le groupe disulfure (par exemple, Z, dans la 20 formule (I)) peuvent être séparés par un groupe espaceur organique. Ledit groupe espaceur organique peut être un groupe hydrocarboné, se présentant sous forme d'une chaîne linéaire ou ramifiée, dans lequel peuvent venir s'intercaler un ou plusieurs groupes de liaison. Il peut s'agir, plus particulièrement, d'un groupe alkylène, pouvant comporter de 1 à 12 atomes de 5 carbone, dans lequel peuvent venir s'intercaler un ou plusieurs groupes de liaison. Ces groupes de liaison peuvent être des groupes -(C=0)-, -(C=0)0-, -S02, des groupes amides. 10 Un exemple spécifique de groupe alkylène peut être un groupe de formule (VII) suivante : - (CH2) 4-NH-CO- (CH2) 4- Le groupe disulfure conforme à l'invention peut être un groupe disulfure cyclique, pouvant répondre à la formule (VII) suivante : 20 (VIII) l'accolade indiquant l'endroit par lequel le groupe 25 disulfure est lié au groupe de stockage de charges via éventuellement un groupe espaceur. Des composés organiques conformes à l'invention peuvent être choisis parmi les composés de formules (IX) et (X) suivantes : H3C C1-13 o /N\ N %PLI: /N N H 3C N H (IX) (X) avec T étant tel que défini ci-dessus. L'invention va être à présent décrite en référence au mode de réalisation particulier ci- dessous donné à titre illustratif et non limitatif. H3 C N'N T sPi o T N N H BRÈVE DESCRIPTION DES DESSINS La figure 1 représente une configuration spécifique d'un dispositif capacitif à stockage de charges conforme à l'invention. La figure 2 représente un voltampérogramme obtenu dans le cadre de l'exemple 2. EXPOSÉ DÉTAILLÉ DE MODES DE RÉALISATION PARTICULIERS Dans cette partie, vont être illustrées : -la préparation d'un composé organique spécifique comprenant un groupe terminal disulfure (Exemple 1) ; -la fonctionnalisation d'une électrode en 15 carbone vitreux par ce composé et l'étude du système obtenu par voltammogramme (Exemple 2). EXEMPLE 1 20 Cet exemple illustre la préparation d'un composé de formule (XI) suivante : I-13C N H " N o N N / .........' 1-1,c a-1, \/ (XI ) 25 qui se déroule en trois étapes : -la synthèse du 1,4,8,11- tétraazatricyclo[9,3,1,1]hexadécane de formule (XII) suivante : N.N N N (XII) -à partir du composé de formule (XII), la synthèse du sel iodure de méthy1-4,11- diazoniatricyclo[9,3,1,1]hexadecane de formule (XIII) suivante : N.N N N (XIII) -à partir du composé de formule (XIII), la synthèse du (Propan-3-nitrile)-4,8,11-triméthy1-1,4,8,11- tétraazacyclotétradécane de formule (XIV) suivante : N CN 10 -à partir du composé de formule (XIV), la synthèse du (Butan-4-amine)-4,8,11-triméthy1-1,4,8,11- tétraazacyclotétradécane de formule (XV) suivante : 15 -à partir du composé de formule (XV), la synthèse du composé de formule (XVI) mentionnée ci-dessus. H N N....'.......... H 20 a) Synthèse du composé de formule (XII) Deux équivalents de formaldéhyde (0,9 mL ; 37% dans l'eau) sont ajoutés rapidement à une solution aqueuse de cyclame (1 g ; 1,07 mmoles dans 60 mL) à 0°C. Le mélange obtenu est placé sous agitation pendant 2 heures, moyennant quoi il se forme un précipité blanc, qui est ensuite filtré, lavé avec de l'eau et séché sous pression réduite. La poudre blanche obtenue est utilisé sans purification. Le rendement est de 96%. Les résultats de RMN 1H et de RMN13C confirment l'obtention du composé de formule (XII). b) Synthèse du composé de formule (XIII) 600 mg du composé de formule (XII) sont dissous dans 70 mL d'éther diéthylique sec. Après 20 minutes de bullage sous argon, 10 mL d'une solution d'éther diéthylique contenant 75 pL de iodométhane (2,8 mmoles ; 1,05 équivalent) est ajoutée lentement. Après 24 heures sous agitation vigoureuse dans l'obscurité, il se forme un précipité blanc, qui est ensuite filtré et lavé avec 2*40 mL d'éther diéthylique. La poudre blanche obtenue est ensuite dissoute dans 100 mL de chloroforme, la solution étant filtrée pour éliminer les impuretés. La solution est évaporée sous vide, laissant subsister une huile incolore, qui cristallise lentement sous forme de plaquettes blanches. Le rendement est de 85%. Les résultats de RMN13C confirment l'obtention du composé de formule (XIII). c) Synthèse du composé de formule (XIV) A une solution d'acétonitrile comprenant le composé de formule (XIII) (1,47 g ; 4 mmoles dans 30 mL) est ajouté rapidement un excès d'iodobutyronitrile (1,48 g ; 7,6 mmoles). La solution obtenue est dégazée 10 par bullage à l'argon et chauffée à 70°C pendant 30 minutes. La température est ensuite maintenue à 50°C durant 3 jours. Il est obtenu un précipité blanc correspondant à un sel bis-ammonium de formule (XIV') 15 suivante : + 21 NN CN (XIV') 20 Ce précipité est filtré, lavé avec 2*50 mL d'acétonitrile, 50 mL de dichlorométhane et 100 mL d'éther diéthylique et la poudre blanche résultante est séchée sous pression réduite (1,43 g). A partir du composé mentionné ci-dessus, le composé de formule (XIV) est obtenu de la manière suivante. A une solution méthanolique du composé de formule (XIV') sous agitation magnétique, on ajoute un excès de borohydrure de sodium. Le mélange résultant est laissé à réagir pendant quelques heures. La solution est ensuite concentrée sous pression réduite et 50 mL d'eau distillée sont ajoutés. La solution aqueuse est ensuite extraite avec 3*50 mL de chloroforme. Les phases organiques sont réunies, séchées sur MgSO4, évaporées et séchées sous pression réduite, moyennant quoi l'on obtient un résidu huileux incolore. Les résultats de RMN 1H et de RMN13C confirment l'obtention du composé de formule (XIV). d) Synthèse du composé de formule (XV) A une solution éthanolique de composé de formule (XIV) sous agitation (0,3 g ; 0,97 mmoles dans 60 mL), on ajoute rapidement de l'hydroxyde de sodium (90 mg ; 2,21 mmoles). A ce mélange sous agitation, on 25 ajoute alternativement et par petites fractions du monohydrate d'hydrazine (700 pL ; 13 mmoles ; 15-20 équivalents) et du nickel Raney dans de l'éthanol (0,4 g dans 10 mL). Le mélange est laissé à réagir durant 24 heures puis filtré sur un filtre Millipore. Le filtrat 30 est évaporé et le résidu est dissous dans un volume minimal de toluène. La solution est filtrée pour éliminer l'excès d'hydroxyde de sodium. Le filtrat est évaporé et séché sous pression réduite, moyennant quoi l'on obtient un résidu huileux incolore (Rendement : 0,279 g ; 92%). Les résultats de RMN 1H et de RMN13C confirment l'obtention du composé de formule (XV). e) Synthèse du composé de formule (XI) A une solution sous agitation comprenant du dichlorométhane anhydre et de l'acide D,L-lipoïque (200 mg ; 0,96 mmoles dans 30 mL), préalablement dégazée à l'argon et refroidie à 0°C, on ajoute une solution de (2-(1H-7-azabenzotriazol-1-y1)-1,1,3,3- tétraméthyluronium hexafluorophosphate méthanaminium (0,366 g ; 0,96 mmoles) dissous dans 2 mL de diméthylformamide anhydre. On ajoute ensuite de la triéthylamine distillée (400 pL ; 2,88 mmoles) et le mélange est agité pendant 15 minutes à température ambiante. La solution est refroidie à 0°C et une solution comprenant du dichlorométhane anhydre et le composé de formule (XV) (278 mg ; 0,886 mmoles dans 35 mL) est ajoutée goutte à goutte. Le mélange obtenu est ensuite laissé sous agitation à température ambiante pendant 24 heures. Les solvants sont évaporés sous pression réduite et le résidu huileux obtenu est purifié par chromatographie sur colonne (alumine neutre, neutre, désactivée avec un mélange acétate d'éthyle/eau/méthanol (150/1/20)) avec de l'acétate d'éthyle pur comme solvant d'élution de départ puis des quantités croissantes de méthanol (5-20%) pendant l'élution. La fraction principale est évaporée jusqu'à siccité et le résidu huileux incolore obtenu est séché sous pression réduite (Rendement : 0,365 g ; 82%). Les résultats de RMN13C confirment l'obtention du composé de formule (XI). EXEMPLE 2 Dans cet exemple est illustrée la fonctionnalisation d'une électrode en carbone vitreux. Préalablement à cette fonctionnalisation, il est procédé à la préparation d'un complexe de cuivre de formule (IX) définie ci-dessus obtenu à partir du composé préparé selon l'exemple 1 de la façon exposée ci-dessous. A une solution du composé (XI) (50 mg ; 9,97*10-5 moles) dissous dans 15 mL de méthanol sont ajoutés, sous agitation et à température ambiante, 32,6 mg de Cu(BF4)2.6H20 (9,47*10-5 moles ; 0,95 équivalent) préalablement dissous dans 5 mL de méthanol. Après 30 minutes d'agitation, le solvant est évaporé sous pression réduite puis le résidu d'évaporation est lavé avec 2*10 mL de méthanol froid puis 50 mL d'éther diéthylique. Le résidu est alors dissous de nouveau dans 5 mL d'acétonitrile puis précipité par ajout de 30 mL d'éther diéthylique et filtré. Une poudre bleue hygroscopique est obtenue et est séchée sous vide. Le complexe est obtenu avec un rendement d'environ 80%.30 Pour fonctionnaliser l'électrode en carbone vitreux, celle-ci est plongée dans une solution comprenant le complexe de cuivre de formule (IX), dont le mode de préparation est exposé ci-dessus, ce complexe étant présent à une concentration de 1 mM dans l'acétonitrile, et est ensuite soumise à une étape de cyclage entre -0,2 à +1 V/ Ag-Ag+ (10-2 M dans l'acétonitrile) à raison d'une vitesse de balayage de 100 mV.s-1, le nombre de cycles effectué étant de 5. Le montage électrochimique utilisé est un montage à trois électrodes avec un électrolyte organique comprenant : -une électrode de référence consistant en un fil d'argent massif mis en contact avec une solution de AgNO3 (10*M) dans l'acétonitrile ; -une électrode de travail consistant en un disque de carbone vitreux de 3 mm de diamètre ; -une contre-électrode consistant en un fil de platine ; et -un électrolyte consistant en de l'acétonitrile contenant du perchlorate de tétrabutylammonium (0,1 M) et du complexe de cuivre de formule (IX) (1 mM). Suite à cette fonctionnalisation et après rinçage avec l'acétonitrile, l'électrode ainsi modifiée est soumise à une expérience de voltampérométrie cyclique consistant à soumettre le substrat ainsi revêtu à des cycles successifs (au nombre de 150) entre -1 V et + 0,1 V par rapport à Ag/Ag+ (10-2 M) à raison de 50 V. s-1. Le montage utilisé comprend : -une électrode de référence consistant en un fil d'argent massif mis en contact avec une solution de AgNO3 (10*M) dans l'acétonitrile ; -une électrode de travail consistant en le substrat revêtu ; -une contre-électrode consistant en un fil de platine ; et -un électrolyte consistant en de l'acétonitrile contenant du perchlorate de tétrabutylammonium (0,1 M). Le voltammogramme obtenu est représenté sur la figure 2 jointe en annexe. Pour le cycle 1 indiqué sur la figure, on peut constater un système redox réversible (centré autour de -0,7 V) attribué au système redox du Cu" pour le composé greffé dans une configuration diastéréoisomérique du type I, correspondant au diastéréoisomère RSRS. Au fur et à mesure des cycles, ce système redox disparaît au profit d'un nouveau système redox réversible (centré autour de -0,25 V) attribuable au 25 système redox du Cu" pour le composé greffé dans une configuration diastéréoisomérique du type V (correspondant au diastéréoisomère RRRR), comme cela est illustré pour le cycle 150 représenté sur la même figure 2. 30 Cela indique, sans ambiguïté, que les réactions de transfert d'électrons du complexe immobilisé sur une surface sont couplées à des réactions chimiques et que le passage d'un état à l'autre est réalisé. Les deux formes stables du « switch » présentent des potentiels d'oxydoréduction séparés de 500 mV, ce qui atteste d'une stabilisation des différents états redox. Dans l'optique d'un stockage d'informations, le fait de pouvoir identifier les deux isomères (type I et type V) à une vitesse de balayage élevée signifie que l'on pourra lire les deux informations correspondantes sans trop de perte d'informations. En d'autres termes, il est possible de lire l'information (« 0 » ou « 1 ») sans transformer le « 0 » en « 1 » et inversement. 20 25 30 REVENDICATIONS1. Procédé de fonctionnalisation d'un substrat conducteur de l'électricité qui n'est pas un 5 substrat en or par une couche de composés chimiques, comprenant les étapes suivantes : -une étape de mise en contact du substrat conducteur de l'électricité avec des composés chimiques comprenant au moins un groupe terminal disulfure; 10 -une étape d'électrooxydation du groupe terminal disulfure desdits composés chimiques moyennant quoi lesdits composés chimiques forment une couche à la surface du substrat conducteur de l'électricité. 15 2. Procédé de fonctionnalisation d'un substrat conducteur de l'électricité selon la revendication 1, dans lequel lesdits composés chimiques, outre la présence d'au moins un groupe terminal disulfure, comprennent au moins un groupe de 20 stockage de charges, ledit groupe de stockage de charges et ledit groupe terminal disulfure étant séparés éventuellement par au moins un groupe espaceur organique. 25 3. Procédé de fonctionnalisation d'un substrat conducteur de l'électricité selon la revendication 1 ou 2, dans lequel lesdits composés chimiques répondent à la formule générale (I) suivante : 30X --{-L -Z n (I) dans laquelle : -X représente un groupe de stockage de charges ; -L représente une liaison simple ou un groupe espaceur organique ; -Z représente un groupe disulfure ; et 10 -n est un entier allant de 1 à 6. 4. Procédé de fonctionnalisation d'un substrat conducteur de l'électricité selon l'une quelconque des revendications précédentes, dans lequel 15 le groupe disulfure est un groupe disulfure cyclique. 5. Procédé de fonctionnalisation d'un substrat conducteur de l'électricité selon la revendication 2 ou 3, dans lequel le groupe de stockage 20 de charges est un groupe organique complexant au moins un élément métallique présentant au moins deux degrés d'oxydation. 6. Procédé de fonctionnalisation d'un 25 substrat conducteur de l'électricité selon l'une quelconque des revendications 2, 3 ou 5, dans lequel le groupe de stockage de charges est un groupe polyazacycloalcane complexé avec au moins un élément métallique. 30 7. Procédé de fonctionnalisation d'un substrat conducteur de l'électricité selon la revendication 6, dans lequel le groupe polyazacycloalcane est un groupe tétraazacycloalcane. 8. Procédé de fonctionnalisation d'un substrat conducteur de l'électricité selon la revendication 7, dans lequel le groupe tétraazacycloalcane répond à l'une des formules (II), (III) et (IV) suivantes : RI.,,, ,R2 /--N,ss ,/N/ M '/N ,, ". ,' /N Nl , j Fe ./'' R3 R1 R2 N, ,N s' ,, \, N, M / s N R4 représentent, indépendamment l'un de dans lesquelles : -RI, R2, R3 et R4 l'autre, un groupe alkyle, aryle, alkylaryle, un atomed'halogène, un groupe (alkyl)métallocène, lesdits groupes pouvant être perfluorés ; -M est un élément métallique présentant au moins deux degrés d'oxydation, les accolades indiquant l'endroit par lequel ces groupes sont liés au groupe disulfure via éventuellement un groupe espaceur organique. 9. Procédé selon la revendication 8, dans 10 lequel le groupe tétraazacycloalcane répond à l'une des formules (V) et (VI) suivantes : H3C^ /CH3 H 3 C N, ,N T , , .M /M . \ / \ / \ ,/ ' N ,N N N T _. H 3C/ (V) (VI) 15 dans lesquelles : -M correspond à la même définition que celle donnée à la revendication 8; et -T représente un groupe ferrocène, à savoir deux 20 groupes cyclopentadiènes prenant en sandwich un atome de fer. 10. Procédé de fonctionnalisation d'un substrat conducteur de l'électricité selon l'unequelconque des revendications 5 à 9, dans lequel l'élément métallique est choisi parmi les éléments métalliques de transition. 11. Procédé de fonctionnalisation d'un substrat conducteur de l'électricité selon la revendication 10, dans lequel l'élément métallique de transition est choisi parmi Cr, Mn, Fe, Co, Ni, Cu. 12. Procédé de fonctionnalisation d'un substrat conducteur de l'électricité selon la revendication 10 ou 11, dans lequel l'élément métallique est le cuivre. 13. Procédé de fonctionnalisation d'un substrat conducteur de l'électricité selon l'une quelconque des revendications 2 à 12, dans lequel le groupe espaceur organique est un groupe hydrocarboné, se présentant sous forme d'une chaîne linéaire ou ramifiée, dans laquelle peuvent venir s'intercaler un ou plusieurs groupes de liaison. 14. Procédé de fonctionnalisation selon la revendication 13, dans lequel le groupe hydrocarboné 25 est un groupe alkylène, dans lequel peuvent venir s'intercaler un ou plusieurs groupes de liaison. 15. Procédé de fonctionnalisation selon la revendication 13 ou 14, dans lequel le ou les groupes 30 de liaison sont choisis parmi les groupes -(C=0)-, - (C=0)0, -S02, des groupes amides. 16. Procédé de fonctionnalisation selon l'une quelconque des revendications 2 à 15, dans lequel le groupe espaceur organique répond à la formule (VII) 5 suivante : - (CH2) 4-NH-00- (CH2) 4- (VII ) 17. Procédé de fonctionnalisation selon 10 l'une quelconque des revendications précédentes, dans lequel le groupe disulfure est un groupe de formule (VIII) suivante : 15 (VIII) 18. Procédé de fonctionnalisation selon l'une quelconque des revendications précédentes, dans lequel les composés organiques répondent à l'une des 20 formules (IX) et (X) suivantes : H3C,, CH3 ...N, ,N P,,,, o ,,N N ,,-- H3C N 1-1 (IX)(X) avec T étant tel que défini à la revendication 9. 19. Procédé de fonctionnalisation d'un substrat conducteur de l'électricité selon l'une quelconque des revendications précédentes, dans lequel le substrat est en un matériau choisi par le carbone, le platine, un oxyde d'indium-étain, le nickel. 20. Substrat fonctionnalisé susceptible 15 d'être obtenu par un procédé tel que défini selon l'une quelconque des revendications 1 à 19. 21. Cellule de mémoire comprenant au moins un substrat fonctionnalisé tel que défini à la 20 revendication 20. 22. Cellule de mémoire selon la revendication 21, qui est une cellule capacitive de mémoire. H3C ..........' N, N T o N H 25 23. Composés organique comprenant au moins un groupe de stockage de charges et au moins un groupe terminal disulfure, ledit groupe de stockage de charges et ledit groupe disulfure étant éventuellement séparés par un groupe espaceur organique. 24. Composé organique selon la revendication 23, qui correspond à un composé organique tel que défini selon l'une quelconque des 10 revendications 2 à 18. 15 20 25 30